(57)【要約】【課題】一般に精密鋳造技術により鋳造して得られるステンレス等の精密鋳造部品を製造する為の鋳型製造技術においては、ジルコンを主配合とした初層スラリー用耐火セラミックフィラーが一般的に用いられている。しかし、ジルコンは100%輸入されており、価格高騰が著しく、また供給が不安定であった。ジルコン代替の初層スラリー用耐火セラミックフィラーとしては、アルミナおよびムライトが試験されていたが、アルミナでは溶融金属の湯流れ不良が、また、アルミナをフィラーとして使用した初層スラリーではスラリー寿命が短くなる問題が発生した。【解決手段】精密鋳造用鋳型の初層スラリーの耐火セラミックフィラーとして用いるムライト中のＦｅ２Ｏ３の濃度を０．５％以下としたことを特徴とする初層スラリー、およびそれを用いた精密鋳造用鋳型。【選択図】  なし【特許請求の範囲】
【請求項１】
精密鋳造用鋳型の初層スラリーとして用いるムライト中のＦｅ２Ｏ３の濃度を０．５％以下としたことを特徴とする耐火セラミックフィラー。
【請求項２】
精密鋳造用鋳型の初層スラリーとして用いるムライト中のＦｅ２Ｏ３の濃度を０．３％以下としたことを特徴とする請求項１に記載の耐火セラミックフィラー。
【請求項３】
精密鋳造用鋳型の初層スラリーに用いるムライト中のＦｅ２Ｏ３の濃度を０．１％以下としたことを特徴とする請求項２に記載の耐火セラミックフィラー。
【請求項４】
初層スラリーに、請求項１〜３のいずれかに記載の耐火セラミックフィラーを用いた精密鋳造用鋳型。
【発明の詳細な説明】
【技術分野】
【０００１】
本発明は、精密鋳造用鋳型の製造に用いる初層スラリー用耐火セラミックフィラー及びそれを用いた精密鋳造用鋳型に関する。従来より、初層スラリーは、耐火セラミックフィラーを50重量％〜90重量％と、コロイダルシリカ等の無機バインダーよりなる。なお、添加剤として界面活性剤、湿潤剤、ポリマー等も配合される。初層スラリー用耐火セラミックフィラーはジルコンを主たる組成としている。
【背景技術】
【０００２】
一般にコマーシャルパーツと呼ばれる一般機械産業全般に用いられる精密鋳造鋳物、すなわち鋳造される金属材料としてはステンレス等の鉄系や、鋳型中に含まれるシリカ（SiO2）と反応性の高い合金を除く非鉄金属を精密鋳造技術により鋳造して得られる精密鋳造鋳物を製造する為の鋳型製造技術においては、ジルコンを主配合とした初層スラリー用耐火セラミックフィラーが一般的に用いられている。
【０００３】
しかし、ジルコンは100%輸入されており、近年、価格高騰が著しく、また供給が不安定である。精密鋳造用鋳型の製造に用いるジルコンの使用量を大幅に減らすべく、国内においてジルコン代替材料が研究されている（非特許文献１：平成20年度戦略的基盤技術高度化支援事業「精密鋳造品高度化に向けた造型技術の開発」研究開発成果等報告書）。ここにおいてはジルコン代替の初層スラリーの材料となる耐火セラミックフィラーとしては、アルミナおよびムライトが試験されていたが、アルミナでは溶融金属の湯流れ不良が、また、アルミナをフィラーとして使用した初層スラリーではスラリー寿命が短くなる問題が発生した。
【０００４】
アルミナを耐火セラミックフィラーとして適用する場合に適した新たなアルミナバインダーが開発されている(特許文献：特表2012-525260号公報)が、該特許に用いられるアルミナ超微粉によるスラリーは非常に高いコストとなることが予想され、航空機エンジン部品、ガスタービン部品、コバルト合金部品、ニッケル合金部品、チタン合金部品等の高付加価値な精密鋳造部品を除けば、コスト的に適さず、一般的にコマーシャルパーツと呼ばれる一般機械部品用途の精密鋳造部品にはコロイダルシリカ等の安価なバインダーにて鋳型造型可能な材料が必要となる。
【０００５】
安価なバインダーであるコロイダルシリカにより容易に適用でき、また、熱膨張や耐熱的な物性がジルコンに近い為、上記の非特許文献１ではジルコン代替材材料としてムライトが初層スラリー用耐火セラミックフィラーとして適用試験され、一定の成果をおさめた。
【０００６】
しかし、精密鋳造用鋳型の製造に用いる初層スラリー用耐火セラミックフィラーとして適用試験されていたムライトフィラーは、ムライト（ムライトの理論組成：Al2O3 71.79重量%、SiO2 28.21重量%）の構成成分であるAl2O3とSiO2の他に、Fe2O3が不純物として0.6重量％〜1.1重量％含まれ、また、その他不純物も、純度の高い珪石や珪砂等をSiO2源とし、Al2O3源としてバイヤー法等のプロセスにより人工的に製造されたAl2O3を配合し製造されたムライトに比べ高い為、ステンレス合金等のCrやMn等を多く含む合金では鋳肌荒れが発生しており、国内におけるコマーシャルパーツ用精密鋳造用鋳型の製造では、未だジルコンフィラーが初層スラリー用耐火セラミックフィラーとして、ジルコンサンドが初層用スタッコとして、ほとんどの精密鋳造メーカーで引き続き用いられている。
【０００７】
類似技術については、特開平7-47444号公報、特開平7-116773号公報、特開平9-155503号公報、特開平10-71449号公報、特開平10-156484号公報、特開2005-324253号公報、特開2010-17752号公報、特表2012-525260号公報、特開2013-75313号公報、特開2014-76458号公報がある。公知技術にはムライト中の不純物(Fe2O3)に関する記述はない。
【先行技術文献】
【特許文献】
【０００８】
【特許文献１】特開平7-47444号公報
【特許文献２】特開平7-116773号公報
【特許文献３】特開平9-155503号公報
【特許文献４】特開平10-71449号公報
【特許文献５】特開平10-156484号公報
【特許文献６】特開2005-324253号公報
【特許文献７】特開2010-17752号公報
【特許文献８】特表2012-525260号公報
【特許文献９】特開2013-75313号公報
【特許文献１０】特開2014-76458号公報
【非特許文献】
【０００９】
【非特許文献１】平成20年度戦略的基盤技術高度化支援事業「精密鋳造品高度化に向けた造型技術の開発」研究開発成果等報告書
【発明の概要】
【発明が解決しようとする課題】
【００１０】
ジルコンは100%輸入されており、近年、価格高騰が著しく、また供給が不安定であった。精密鋳造用鋳型の製造に用いるジルコンの使用量を大幅に減らすべく、国内においてジルコン代替材料が研究されている（非特許文献１：平成20年度戦略的基盤技術高度化支援事業「精密鋳造品高度化に向けた造型技術の開発」研究開発成果等報告書）。ここにおいてはジルコン代替の初層スラリー用耐火セラミックフィラーとしては、アルミナおよびムライトが試験されていたが、アルミナでは溶融金属の湯流れ不良が、また、アルミナをフィラーとして使用した初層スラリーではスラリー寿命が短くなる問題が発生した。
【００１１】
アルミナを耐火セラミックフィラーとして適用する場合に適した新たなアルミナバインダーが開発されている(特許文献：特表2012-525260号公報)が、該特許に用いられるアルミナ超微粉によるスラリーは非常に高いコストとなることが予想され、航空機エンジン部品、ガスタービン部品、コバルト合金部品、ニッケル合金部品、チタン合金部品等の高付加価値な精密鋳造部品を除けば、コスト的に適さず、一般的にコマーシャルパーツと呼ばれる一般機械部品用途の精密鋳造部品にはコロイダルシリカ等の安価なバインダーにて鋳型造型可能な初層スラリー用耐火セラミックフィラーおよび初層スタッコ用耐火セラミック粒が必要となる。
【００１２】
安価なバインダーであるコロイダルシリカにより容易に適用でき、また、熱膨張や耐熱的な物性がジルコンに近い為、上記の非特許文献１ではジルコン代替材材料としてムライトが初層スラリー用耐火セラミックフィラーとして適用試験され、一定の成果をおさめた。
【００１３】
しかし、精密鋳造用鋳型製造の為の初層スラリー用耐火セラミックフィラーとして適用試験されていたムライトフィラーは、ムライト（ムライトの理論組成：Al2O3 71.79重量%、SiO2 28.21重量%）の構成成分であるAl2O3とSiO2の他に、Ｆｅ２Ｏ３が不純物として0.6重量％〜1.1重量％含まれ、また、その他不純物も、バイヤー法等のプロセスにより人工的に製造されたAl2O3と純度の高い珪石や珪砂等のSiO2を原料として配合し製造されたムライトに比べ高い為、ステンレス合金等のCrやＭｎ等を多く含む合金では鋳肌荒れが発生しており、国内におけるコマーシャルパーツ用精密鋳造用鋳型の製造では、未だジルコンフィラーが初層用耐火セラミックフィラーとして、ジルコンサンドが初層用スタッコとして、ほとんどの精密鋳造メーカーで引き続き用いられている。
【００１４】
本発明は、ジルコンフリーもしくはジルコンの使用量を大幅に削減しても、鋳型の熱間での膨張を少なくして、寸法精度のよい、且つ美しい鋳肌を有する鋳物が得られる、精密鋳造用鋳型の製造に有利に用いられ得る初層スラリー用耐火セラミックフィラー、及びそれを用いた精密鋳造用鋳型を提供することにあり、また他の課題とするところは、鋳型の重量を軽くすることで、経済的で且つ複雑な鋳型の製造が可能となり、更にはその使用済み鋳型の回収・再利用をも可能にする精密鋳造用鋳型を提供し得る技術を提供することにある。
【課題を解決するための手段】
【００１５】
上記の課題を解決する第１の発明は、精密鋳造用鋳型の初層スラリーに用いるムライト中のＦｅ２Ｏ３の濃度を０．５重量％以下とした耐火セラミックフィラー。
第２の発明は、第１の発明において、精密鋳造用鋳型の初層スラリーに用いるムライト中のＦｅ２Ｏ３の濃度を０．３重量％以下とした耐火セラミックフィラー。
第３の発明は、第２の発明において、精密鋳造用鋳型の初層スラリーに用いるムライト中のＦｅ２Ｏ３の濃度を０．１重量％以下とした耐火セラミックフィラー。
第４の発明は、初層スラリーに第１から第３のいずれかの発明にしめした耐火セラミックフィラーを用いた精密鋳造用鋳型。
【発明の効果】
【００１６】
初層用スラリーに低Ｆｅ２Ｏ３ムライトフィラーを用いることにより、ジルコンフリーもしくはジルコンの使用量を65%以上削減したジルコンレスの精密鋳造用鋳型の製造が可能となり、ジルコンなしでも、鋳型の熱間での膨張・収縮が少なく、鋳型の熱間での強度が十分に高く、結果として寸法精度のよい、且つ美しい鋳肌を有する精密鋳造鋳物を得ることが可能となり、初層スラリーに低Ｆｅ２Ｏ３ムライトフィラーを用いることにより、ジルコンフリーもしくはジルコンの使用量を大幅に削減した鋳型製造技術を提供することにより、結果として鋳型の重量を軽くすることで、経済的に複雑で寸法精度が高く、美しい鋳肌を有する精密鋳造部品の製造が可能となり、更にはその使用済み鋳型の回収・再利用をも可能にする精密鋳造用鋳型を提供し得る技術を提供することが可能となった。
【発明を実施するための形態】
【実施例】
【００１７】
本発明は、ムライト結晶相を少なくとも85％含むムライト質またはムライト・コランダム質から構成される耐火セラミックフィラーに関するものである。不純物として含まれるＦｅ２Ｏ３が0.5重量％以下、好ましくは0.3重量％以下、さらに好ましくは0.1重量％以下に抑えた低Ｆｅ２Ｏ３のムライト質、またはムライト・コランダム質から構成される耐火セラミックフィラーを、スラリー中の耐火セラミックフィラーのうち少なくとも30重量％以上、好ましくは50重量％以上配合して作製された精密鋳造用鋳型の製造に用られるスラリーで、かつ平均粒子径が0.5μm〜150μmを有するムライト質またはムライト・コランダム質を中心に構成される耐火セラミックフィラーである。
【００１８】
前記耐火セラミックフィラーに対し、更に溶融シリカ、アルミナ、ジルコン等の耐火フィラー材料の少なくとも１種類を70重量％以下となる割合において混合せしめて作製される初層スラリーであることを特徴とする。
【００１９】
ソリッドモールド法にも適用可能であり、またバック層にリサイクルが容易になることを特徴とする。ソリッドモールド法にもジルコンが用いられており、また、低Ｆｅ２Ｏ３のムライト質またはムライト・コランダム質から構成される耐火セラミックフィラーはジルコンより比重が25%程度以上軽い為、鋳型重量を軽減することができる。
低Ｆｅ２Ｏ３のムライト質もしくはムライト・コランダム質の耐火セラミックフィラーを用いた精密鋳造用鋳型の製造に用いる初層スラリー用耐火セラミックフィラーを提供することにより、鋳造時に十分な耐熱特性を持った初層スラリーの製品模型へのコーティング層を形成することが可能となり、結果としてジルコンフリーもしくはジルコンレスの精密鋳造用鋳型の製造技術を提供する。本発明は、一般にコマーシャルパーツと呼ばれる一般機械産業全般に用いられる精密鋳造部品、すなわち鋳造される金属材料としてはステンレス等の鉄系や、鋳型中に含まれるシリカ（SiO2）と反応性の高い合金を除く非鉄金属を精密鋳造技術により鋳造して得られる精密鋳造部品を製造する為の鋳型製造技術に関わるものであり、ジルコンを主配合とした初層スラリー用耐火セラミックフィラーが一般的に用いられている現在のコマーシャルパーツ製造用精密鋳造用鋳型において、ジルコンフリーもしくはジルコンレスの鋳型製造技術を提供するものである。
【００２０】
本発明は、精密鋳造用鋳型の製造に用いる初層スラリー用耐火セラミックフィラー及びそれを用いた精密鋳造用鋳型に関するものであり、精密鋳造用鋳型の製造に用いる初層スラリーの材料となる耐火セラミックフィラーに関するものである。
従来から、精密鋳造用鋳型の製造においては、まず耐火セラミックフィラーをコロイダルシリカやエチルシリケート等のバインダーに懸濁させたスラリーにより、製品形状に成形されたろう模型の表面を被覆してスラリー層を形成した後、そのスラリー層の表面にスタッコ材を散布して、乾燥することにより、ろう模型の表面に、第１層のセラミックシェル層が形成される。一般に第１層から第2層のセラミックシェル層を初層とよぶが、大物の鋳造品や細い通路を有する鋳造品等を製造する場合は第3層目以降にも初層スラリーや初層スタッコを適用することがある。初層スラリーや初層スタッコを適用しない第3層以降(大物や細い通路を有する鋳造品等を製造する場合は4層もしくはそれ以降の層)を中間層やバック層とよぶ。
【００２１】
複数層のセラミックシェル鋳型を形成した後、ろう模型を加熱溶融して除去し、更に焼成することにより、後の金属鋳造工程に十分な強度を持たせ、目的とする精密鋳造鋳型が製造されている。しかしながら、鋳型を焼成する段階を含まずに鋳型を後の工程に十分な強度を持たせることも可能である。  精密鋳造鋳物は、ろう模型を溶融除去した鋳型の空洞部分に、所定の金属溶湯(高温で溶融した鋳物材料)を鋳込むことにより、生産される。尚、本発明は宝飾鋳造品や歯科鋳造品に用いられる鋳型製造技術であるソリッドモールド法による精密鋳造技術にも適用可能である。
【００２２】
精密鋳造用鋳型の製造に用いる初層スラリーは、一般に耐火セラミックフィラーと、粘結剤としてコロイダルシリカやエチルシリケート等の無機バインダーを主たる原材料として製造されている。安価な精密鋳造鋳物を製造する目的では無機バインダーの代わりに水ガラス等のより安価な粘結剤が用いられることもある。初層スラリー用耐火セラミックフィラーとしては一般的に、ジルコン、アルミナ、溶融シリカ、ムライト、ジルコニア、イットリアやセリアといった希土類酸化物等が用いられている。一般的な精密鋳造鋳物製造には、ジルコン、溶融シリカ、アルミナ、ムライト等が初層スラリー用耐火性セラミックフィラーとして用いられている。国内で精密鋳造用途に使用されているムライトは、Ｆｅ２Ｏ３を不純物として0.6重量％〜1.5重量％含んでおり、また、非特許文献１にて初層スラリー製造用に用いられたムライトには0.8重量％〜1.1重量％のＦｅ２Ｏ３が含まれているが、発明者は、精密鋳造鋳物と接する初層スラリーに適用する場合には、ムライト中に含まれるＦｅ２Ｏ３を低減することが有効であることを発明した。
【００２３】
耐火セラミックフィラーに含まれるシリカ(SiO2)と合金成分が反応することによる鋳肌荒れが発生する合金以外の精密鋳造鋳物を製造する為の初層スラリーにはジルコンを主配合とした耐火セラミックフィラーが用いられている。ジルコンは、精密鋳造用鋳型の初層スラリーのみでなく、初層スタッコ材料としても粒状のジルコンサンドが用いられている。
ステンレス等の鉄系金属材料やアルミ、銅等の非鉄系金属材料を精密鋳造技術により製造した鋳造部品は、一般的にコマーシャルパーツとよばれる。
【００２４】
ジルコンは100%輸入されており、また、近年、価格高騰が著しく、供給が不安定であった為、国内外においてジルコン代替材料が研究されている（非特許文献１：平成20年度戦略的基盤技術高度化支援事業「精密鋳造品高度化に向けた造型技術の開発」研究開発成果等報告書）。非特許文献１におけるジルコン代替材料としては、アルミナおよびムライトが試験されたが、アルミナでは溶融金属の湯流れ不良が、また、アルミナを耐火セラミックフィラーとして使用した初層スラリーではスラリー寿命が短くなる問題がある。
【００２５】
アルミナフィラー等に適した新たなアルミナバインダーが開発されている(特許文献：特表2012-525260号公報)が、コロイダルシリカ等に比べ高コストとなることが予想され、超合金やチタン合金等の特殊な精密鋳造鋳物の製造以外では使用することが困難となることが予想される。アルミナバインダーはコロイダルシリカバインダーよりコスト的に割高となる為、安価なバインダーであるコロイダルシリカ等に容易に適用でき、また、熱膨張や耐熱的な物性がジルコンに近い為、上記の非特許文献１ではジルコン代替材材料としてムライトが初層スラリー用耐火セラミックフィラーとして適用試験され、一定の成果をおさめた。
【００２６】
しかし、これまで精密鋳造用鋳型製造の為の初層スラリー用耐火フィラーとして使用されているムライトフィラーは、ムライト（ムライトの理論組成：Al2O3 71.79重量%、SiO2 28.21重量%）の構成成分であるAl2O3とSiO2の他に、Ｆｅ２Ｏ３を不純物として0.8重量％〜1.1重量％含み、また、その他不純物も、バイヤー法等により製造されたAl2O3と純度の高い珪石や珪砂等のSiO2を原料として配合し製造されたムライトに比べ高い為、ステンレス合金等のCr等を多く含む合金と鋳型初層スラリー層との反応によると思われる鋳肌荒れが発生しており、国内におけるコマーシャルパーツ用精密鋳造用鋳型の製造では、未だジルコンフィラーが初層スラリー用耐火セラミックフィラーとして、ジルコンサンドが初層用スタッコとして、ほとんどの精密鋳造メーカーで用いられている。
【００２７】
この鋳肌荒れは、これまで用いられているムライト中のＦｅ２Ｏ３等の不純物によるものである。発明者は、初層スラリー用耐火セラミックフィラーとして使用される”ムライト中に含まれるＦｅ２Ｏ３が0.5重量％以下、好ましくは0.3重量％以下、更に好ましくは0.1重量%以下に抑えた低Ｆｅ２Ｏ３ ムライトを用いることにより、初層スラリー用耐火セラミックフィラーとしてムライトを用いることによる鋳肌荒れの問題を解決できる技術を開発した。また、このような低Ｆｅ２Ｏ３ムライトを用いることにより、ジルコンフリーもしくはジルコン使用量を大幅に削減可能な精密鋳造用鋳型の製造に用いる初層スラリーの製造技術を発明した。
【００２８】
発明者は、現在まで試験されているムライト質材料が、ムライトの構成成分であるアルミナとシリカ以外の不純物、特にＦｅ２Ｏ３不純物が原材料由来により高いことが、ステンレス等の精密鋳造品の主要合金においてジルコン代替に成功していない原因であると考えていた。
【００２９】
すなわち、ムライトの構成成分であるアルミナ(Al2O3)と、鉄分が低く純度が高い珪石や珪砂等のシリカ(SiO2)源を配合することにより製造された、不純物の少ないムライト材料、好ましくはムライトの理論組成よりアルミナ(Al2O3)を0.5重量％〜15重量％多く配合し製造したアルミナリッチなムライト・コランダム質材料を、初層スラリー製造用耐火セラミックフィラーとして用いることにより、ジルコンの使用量を、少なくとも65％低減する技術、好ましくは100％削減したジルコンフリーの精密鋳造用鋳型製造技術を提供することが可能となる技術を発明した。
【００３０】
ここで、発明者が提案するムライトと、これまで精密鋳造用途で試験されてきたムライトを区別する為、提案するムライトを”低Ｆｅ２Ｏ３ムライト”とよび、これまで試験されてきたムライトを”不純物の多いムライト”とよぶ。表に示した実施例の通り、精密鋳造用鋳型の製造に用いる初層スラリー用ムライトフィラーに含まれるＦｅ２Ｏ３と鋳肌には高い相関関係が見いだされた。すなわち、ムライトフィラーに含まれるＦｅ２Ｏ３が低下するに従って、表１に示すように、精密鋳造鋳物の鋳肌が良好になることを発見した。
【００３１】
【表１】
2016064428.tif 000002
【００３２】
上記表に示すように、ムライトフィラー中に含まれるＦｅ２Ｏ３が0.5重量％以下になれば、一般的にセミロストワックス等とよばれる精密鋳造に準ずる鋳肌が要求される鋳造部品製造の為の鋳型製造に用いる初層スラリー用耐火性フィラーとして好適であり、Ｆｅ２Ｏ３が0.1重量％以下になれば、一般にロストワックスとよばれる精密鋳造部品製造の為の鋳型製造に用いる初層スラリー用耐火性フィラーとして好適である。
【００３３】
尚、非特許文献１で開発されたムライト質球状粒子を初層用スタッコとして用い、初層スラリーに、非特許文献１にて用いられた不純物の多いムライトフィラーに代替して低Ｆｅ２Ｏ３ムライトフィラーを用いた精密鋳造用鋳型で鋳造試験をしたところ、鋳肌が極めて良好な鋳物が得られた。
【００３４】
以上の試験例から、初層スラリーの耐火セラミックフィラーとして低Ｆｅ２Ｏ３ムライトフィラーを用い、初層スタッコとしてムライト質球状粒子を用いれば、ジルコンを用いた精密鋳造用鋳型同様に鋳肌の極めて良好な精密鋳造鋳物が得られる、ジルコンフリーの精密鋳造用鋳型を提供することが可能となった。また、上記試験の結果から、初層用スタッコとしても低Ｆｅ２Ｏ３ムライトと同程度にＦｅ２Ｏ３が少ないムライト質材料が好ましいことがわかるが、コスト面を考慮すると、鋳造される金属溶湯に直接接する鋳型部位である初層スラリー部への低Ｆｅ２Ｏ３ムライトフィラーの適用が優先される。
【００３５】
また、初層用スタッコとしては低Ｆｅ２Ｏ３ムライト破砕粒子、砂型鋳造用鋳型製造用途で用いられる球状人工セラミック粒子、アルミナ破砕粒子等も適用可能である。
【００３６】
また、精密鋳造用鋳型の製造に用いる初層スラリーの耐火セラミックフィラーとして低Ｆｅ２Ｏ３ムライトフィラーを100%適用することのみならず、従来、精密鋳造用鋳型の製造に用いる初層スラリーの耐火セラミックフィラーとして用いられてきた溶融シリカ、ジルコン、アルミナ等の耐火セラミックフィラーはいずれもＦｅ２Ｏ３含有量は一般的に0.1重量%以下であるので、精密鋳造メーカー各自のノウハウに従い、従来通り溶融シリカ、ジルコン、アルミナ等の耐火セラミックフィラー材料を適宜、一部適用した初層スラリーを製造することも可能である。
【００３７】
以上により、精密鋳造用鋳型の、初層スラリー用耐火セラミックフィラーに低Ｆｅ２Ｏ３ムライトフィラーを100%、もしくは主配合としてスラリーを作製し、初層スタッコでは低Ｆｅ２Ｏ３ムライト破砕粒子、またはアルミナ破砕粒子、またはムライト質球状粒子、または砂型等で用いられている球状人工セラミック粒子のいずれかをコストと品質を考慮して鋳型を作製することにより、ジルコンフリーもしくはジルコンレスの鋳型製造が可能となった。
【００３８】
適用例１
初層スラリー：低Ｆｅ２Ｏ３ムライトフィラーと、粘結剤：コロイダルシリカ、エチルシリケート、もしくはアルミナバインダー等の無機バインダー。
初層スタッコ：低Ｆｅ２Ｏ３ムライト破砕粒子、またはムライト質球状粒子、またはアルミナ破砕粒子、または砂型鋳造用鋳型製造等で用いられている球状人工セラミック粒子
【００３９】
適用例２
従来から精密鋳造鋳型製造用初層スラリーに用いられていた耐火セラミックフィラー材料と低Ｆｅ２Ｏ３ムライトフィラーを一緒に用いる場合の適用例；
初層スラリー用耐火性フィラーとして，（１）低Ｆｅ２Ｏ３ムライトフィラー：30〜95重量% + アルミナフィラー：5〜70重量%、（２）低Fe2O3ムライトフィラー：65〜95重量% + 溶融シリカフィラー：5〜35重量%、（３）低Fe2O3ムライトフィラー：40-95% + ジルコンフィラー：5-60%と、粘結剤：コロイダルシリカ、エチルシリケート、もしくはアルミナバインダー等の無機バインダー。
初層スタッコ：低Fe2O3ムライト破砕粒子、またはムライト質球状粒子、またはアルミナ破砕粒子、またはムライト質球状粒子、または砂型鋳造用鋳型製造等で用いられている球状人工セラミック粒子
【産業上の利用可能性】
【００４０】
本発明は新規の精密鋳造用鋳型を提供するものであり、業界の販路拡張、経済性の向上に有効である。